КОМПОЗИЦИЯ НА ОСНОВЕ ОКСИКАРБИТА АЛЮМИНИЯ И СПОСОБ ЕЕ ПОЛУЧЕНИЯ

2
3
1. Способ получения композиции на основе оксикарбида алюминия, включающий: приготовление смеси, по существу, состоящей из углеродсодержащего исходного материала, имеющего средний диаметр частиц 0,5 мм или менее, и содержащего оксид алюминия исходного материала, имеющего средний диаметр частиц 350 мкм или менее, где молярное отношение углеродсодержащего исходного материала к содержащему оксид алюминия исходному материалу (С/AlO) находится в интервале от 0,8 до 2,0; гомогенное перемешивание смеси, которое обеспечивает отклонение в содержании компонента С в пределах ±10%; и плавление полученной смеси в дуговой печи при температуре 1850°С или выше.
2. Способ по п.1, в котором средний диаметр частиц углеродсодержащего исходного материала находится в интервале от 0,5 мкм до 0,5 мм, и средний диаметр частиц содержащего оксид алюминия исходного материала находится в интервале от 0,5 мкм до 350 мкм.
2
3
3. Способ по п.1 или 2, в котором молярное отношение углеродсодержащего исходного материала к содержащему оксид алюминия исходному материалу (С/AlO) находится в интервале от 1,0 до 1,8.
2
3
4
4
4. Композиция на основе оксикарбида алюминия, полученная с использованием дуговой печи, которая имеет химический состав, включающий 95 мас.% или более суммы С и AlO, 45 мас.% или более AlOC в виде минеральной фазы и 10 мас.% или менее другой минеральной фазы, а остаток составляет корунд, причем композиция на основе оксикарбида алюминия имеет степень разложения 3 мас.% или менее, которую измеряют в испытании гашения клинкера из оксида магния согласно способу 4 Гакушин (Gakushin).
5. Композиция на основе оксикарбида алюминия по п.4, которая имеет кажущуюся пористость 3,5% или менее.
6. Композиция на основе оксикарбида алюминия по п.4 или 5, которая имеет кажущуюся плотность 3,20 или менее, причем С в качестве химического компонента содержится в количестве от 2,5 до 5,5 мас.%.
7. Композиция на основе оксикарбида алюминия по п.4, которую используют для получения углеродсодержащего огнеупорного материала.
8. Композиция на основе оксикарбида алюминия по п.5, которую используют для получения углеродсодержащего огнеупорного материала.
9. Композиция на основе оксикарбида алюминия по п.6, которую используют для получения углеродсодержащего огнеупорного материала.